(57)【要約】【課題】電池性能をより安定的にすることができる多結晶シリコンウェハのテクスチャリング添加剤を提供する。【解決手段】本発明は、酸溶液と多結晶シリコンウェハのテクスチャリング添加剤を含有する、多結晶シリコンウェハのテクスチャリングのためのテクスチャリング液を提供する。本発明は、更に、上記テクスチャリング液を利用して多結晶シリコンウェハの表面をテクスチャリングする多結晶シリコンウェハのテクスチャリング方法を提供する。該多結晶シリコンウェハのテクスチャリング添加剤を多結晶シリコンウェハのテクスチャリング面の製作に使用する場合に、均一性に優れ、結晶粒子間に著しい色差がない微孔型の微細構造テクスチャリング面を得ることができ、それにより反射率が低くなり、黒線発生数量が効果的に少なくなる。【選択図】図１
2016531835.tif 000002
【特許請求の範囲】
【請求項１】
クエン酸トリアミン、ポリビニールピロリドン、ポリビニールアルコール、クエン酸の各成分を含み、残部が水である
ことを特徴とする多結晶シリコンウェハのテクスチャリング添加剤。
【請求項２】
前記各成分の含有量の質量百分率が、クエン酸トリアミンが０．２％〜０．５％、ポリビニールピロリドンが０．１％〜１％、ポリビニールアルコールが０．１％〜０．２％、クエン酸が２％〜２．５％、残部が水である
ことを特徴とする請求項１に記載の多結晶シリコンウェハのテクスチャリング添加剤。
【請求項３】
前記水が脱イオン水である
ことを特徴とする請求項１又は２に記載の多結晶シリコンウェハのテクスチャリング添加剤。
【請求項４】
４９％のＨＦを含有する７％〜１４％のＨＦ水溶液及び６９％のＨＮＯ３を含有する２５％〜５０％のＨＮＯ３水溶液が配合される酸溶液と、請求項１〜３のいずれか一項に記載の多結晶シリコンウェハのテクスチャリング添加剤とを含有し、
前記多結晶シリコンウェハのテクスチャリング添加剤と酸溶液の質量比が０．１〜０．６：１００である
ことを特徴とする多結晶シリコンウェハのテクスチャリングのためのテクスチャリング液。
【請求項５】
請求項４に記載のテクスチャリング液を利用して、多結晶シリコンウェハの表面をテクスチャリングする
ことを特徴とする多結晶シリコンウェハのテクスチャリング方法。
【請求項６】
前記表面テクスチャリングのテクスチャリング温度が、５〜２５℃であり、テクスチャリング時間が４５〜１８０ｓである
ことを特徴とする請求項５に記載の多結晶シリコンウェハのテクスチャリング方法。
【請求項７】
（Ａ）質量百分率が０．２％〜０．５％のクエン酸トリアミン、０．１％〜１％のポリビニールピロリドン、０．１％〜０．２％のポリビニールアルコール、２％〜２．５％のクエン酸を残部の水に加え、均一に混合し、テクスチャリング添加剤を調製するステップと、
（Ｂ）ステップ（Ａ）で製作されたテクスチャリング添加剤を、４９％のＨＦを含有する７％〜１４％のＨＦ水溶液及び６９％のＨＮＯ３を含有する２５％〜５０％のＨＮＯ３水溶液が配合された酸溶液に、前記テクスチャリング添加剤と酸溶液の質量比が０．１〜０．６：１００であるように加え、均一に混合し、テクスチャリング液を調製するステップと、
（Ｃ）多結晶シリコンウェハをステップ（Ｂ）で製作されたテクスチャリング液にディッピングして、テクスチャリング温度を５〜２５℃で、テクスチャリング時間が４５〜１８０ｓで、表面をテクスチャリングするステップと、
を含むことを特徴とする請求項６に記載の多結晶シリコンウェハのテクスチャリング方法。
【発明の詳細な説明】
【技術分野】
【０００１】
本発明は多結晶シリコンウェハのテクスチャリング添加剤及びその使用方法に関する。
【背景技術】
【０００２】
多結晶シリコン太陽電池の製造過程において、シリコンウェハの表面をテクスチャリングすることは肝心なステップとなっている。テクスチャリング効果は、直接最終的な電池ウェハの変換効率及び歩留まりを影響する。多結晶シリコンウェハは、異なる結晶方向の結晶粒子からなり、且つ各結晶粒子の結晶方向がランダムに分布しているので、一般のテクスチャリングプロセスにおいて酸性溶液を用いた湿式化学エッチング法によって多結晶シリコンウェハの表面をテクスチャリングする場合が多い。該テクスチャリングプロセスは、酸性溶液によるシリコンへの等方性のエッチングの原理に基づいて、テクスチャリング面の見かけが結晶粒子の配向性に関連しないようにシリコンウェハの異なる結晶粒子表面に似ているピット状のテクスチャリング面を形成する。
【０００３】
現在、工業生産によく用いられている酸溶液は硝酸、フッ化水素酸及び脱イオン水等からなるものである。このような酸溶液は、テクスチャリング効果が十分に好ましくなくて、テクスチャリング面のサイズが大きくて均一性が良くなく、異なる結晶粒子の間の色差が比較的著しく、マクロ見かけに例えば黒線状の深くエッチングしたピットが存在し、表面反射率が高く、テクスチャリングの安定性が良くないという問題が存在している。そのため、上記問題を解決するために酸溶液にテクスチャリング添加剤を加えることができれば、重要な意義を有するようになる。
【発明の概要】
【発明が解決しようとする課題】
【０００４】
本発明は、多結晶シリコンウェハのテクスチャリング面の製作に使用する場合に、均一性に優れ、結晶粒子間に著しい色差がない微孔型の微細構造テクスチャリング面を得ることができ、それにより反射率が低くなり、黒線発生数量が効果的に少なくなり、また、反応メカニズムを変え、反応速度を制御し、それによりテクスチャリングを室温に近い条件下で行えるようになり、温度制御コストが大幅に低減し、また、ローラの跡を効果的に除去してシリコンウェハをより清潔にして、後続の製造工程と更にマッチングするようにし、電池性能をより安定的にすることができる多結晶シリコンウェハのテクスチャリング添加剤及びその使用方法を提供することを目的としている。
【課題を解決するための手段】
【０００５】
上記目的を実現するために、本発明は、その成分として、クエン酸トリアミン、ポリビニールピロリドン、ポリビニールアルコール、クエン酸及び残部の水を含む多結晶シリコンウェハのテクスチャリング添加剤を提供する。
【０００６】
好ましくは、前記多結晶シリコンウェハのテクスチャリング添加剤における各成分の含有量の質量百分率については、クエン酸トリアミンが０．２％〜０．５％、ポリビニールピロリドンが０．１％〜１％、ポリビニールアルコールが０．１％〜０．２％、クエン酸が２％〜２．５％、残部が水である。
【０００７】
好ましくは、前記水が脱イオン水である。
【０００８】
本発明は、更に、４９％のＨＦを含有する７％〜１４％のＨＦ水溶液及び６９％のＨＮＯ３を含有する２５％〜５０％のＨＮＯ３水溶液が配合された酸溶液と上記多結晶シリコンウェハのテクスチャリング添加剤を含有し、前記多結晶シリコンウェハのテクスチャリング添加剤と酸溶液の質量比が０．１〜０．６：１００である、多結晶シリコンウェハのテクスチャリングのためのテクスチャリング液を提供する。
【０００９】
本発明は、更に、上記テクスチャリング液を利用して多結晶シリコンウェハの表面をテクスチャリングする多結晶シリコンウェハのテクスチャリング方法を提供する。
【００１０】
好ましくは、前記表面テクスチャリングのテクスチャリング温度を５〜２５℃とし、テクスチャリング時間を４５〜１８０ｓとする。
【００１１】
上記多結晶シリコンウェハのテクスチャリング方法は、具体的なステップとして、
（Ａ）質量百分率が０．２％〜０．５％のクエン酸トリアミン、０．１％〜１％のポリビニールピロリドン、０．１％〜０．２％のポリビニールアルコール、２％〜２．５％のクエン酸を残部の水に加え、均一に混合し、テクスチャリング添加剤を調製し、ただし、水が好ましくは脱イオン水であるステップと、
（Ｂ）ステップ（Ａ）で製作されたテクスチャリング添加剤を、４９％のＨＦを含有する７％〜１４％のＨＦ水溶液及び６９％のＨＮＯ３を含有する２５％〜５０％のＨＮＯ３水溶液が配合された酸溶液に加え、均一に混合し、テクスチャリング液を調製し、前記テクスチャリング添加剤と酸溶液の質量比が０．１〜０．６：１００でるステップと、
（Ｃ）多結晶シリコンウェハをステップ（Ｂ）で製作されたテクスチャリング液にディッピングして表面をテクスチャリングし、テクスチャリング温度を５〜２５℃とし、テクスチャリング時間を４５〜１８０ｓとするステップと、を含む。
【発明の効果】
【００１２】
本発明の利点と有用な効果は、多結晶シリコンウェハのテクスチャリング面の製作に使用する場合に、均一性に優れ、結晶粒子間に著しい色差がない微孔型の微細構造テクスチャリング面を得ることができ、それにより反射率が低くなり、黒線発生数量が効果的に少なくなり、また、反応メカニズムを変え、反応速度を制御し、それによりテクスチャリングを室温に近い条件下で行えるようになり、温度制御コストが大幅に低減し、また、ローラの跡を効果的に除去してシリコンウェハをより清潔にして、後続の製造工程と更にマッチングするようにし、電池性能をより安定的にすることができる多結晶シリコンウェハのテクスチャリング添加剤及びその使用方法を提供することにある
【図面の簡単な説明】
【００１３】
【図１】本発明に係る実施例３における多結晶シリコンウェハ表面のテクスチャリング面の走査型電子顕微鏡平面図である。
【発明を実施するための形態】
【００１４】
以下、添付図面と実施例を参照しながら、本発明の具体的な実施形態を更に説明する。以下の実施例は本発明の技術的解決手段をより明らかに説明するためのものに過ぎず、それによって本発明の保護範囲を限定するわけではない。
【００１５】
本発明の具体的な実施形態は以下のとおりである。
実施例１
【００１６】
（Ａ）０．２ｇのクエン酸トリアミン、０．１ｇのポリビニールピロリドン、０．１ｇのポリビニールアルコール、２ｇのクエン酸を脱イオン水に溶解し、１００ｇのテクスチャリング添加剤を調製するステップと、
（Ｂ）７ｋｇのＨＦ水溶液（ＨＦ水溶液におけるＨＦの含有量の質量百分率が４９％）及び２５ｋｇのＨＮＯ３水溶液（ＨＮＯ３水溶液におけるＨＮＯ３の含有量の質量百分率が６９％）を脱イオン水に溶解し、１００ｋｇの酸溶液を得、次に該酸溶液にステップ（Ａ）で製作された１００ｇのテクスチャリング添加剤を加え、テクスチャリング液を調製するステップと、
（Ｃ）多結晶シリコン電池ウェハをテクスチャリング液にディッピングして表面をテクスチャリングし、テクスチャリング温度を５℃とし、テクスチャリング時間を１８０ｓとするステップと、
を利用した多結晶シリコンウェハのテクスチャリング方法である。
実施例２
【００１７】
（Ａ）脱イオン水を溶媒とし、３ｇのクエン酸トリアミン、６ｇのポリビニールピロリドン、１．２ｇのポリビニールアルコール、１５ｇのクエン酸を脱イオン水に溶解し、６００ｇのテクスチャリング添加剤を調製するステップと、
（Ｂ）１４ｋｇのＨＦ水溶液（ＨＦ水溶液におけるＨＦの含有量の質量百分率が４９％）及び５０ｋｇのＨＮＯ３水溶液（ＨＮＯ３水溶液におけるＨＮＯ３の含有量の質量百分率が６９％）を混合し、１００ｋｇの酸溶液を得、次に該酸溶液にステップ（Ａ）で製作された６００ｇのテクスチャリング添加剤を加え、テクスチャリング液を調製するステップと、
（Ｃ）多結晶シリコン電池ウェハをテクスチャリング液にディッピングして表面をテクスチャリングし、テクスチャリング温度を２５℃とし、テクスチャリング時間を４５ｓとするステップと、
を利用した多結晶シリコンウェハのテクスチャリング方法である。
【００１８】
実施例３
（Ａ）脱イオン水を溶媒とし、１．２ｇのクエン酸トリアミン、１．５ｇのポリビニールピロリドン、０．４５ｇのポリビニールアルコール、６．９ｇのクエン酸を脱イオン水に溶解し、３００ｇのテクスチャリング添加剤を調製するステップと、
（Ｂ）１０ｋｇのＨＦ水溶液（ＨＦ水溶液におけるＨＦの含有量の質量百分率が４９％）及び４０ｋｇのＨＮＯ３水溶液（ＨＮＯ３水溶液におけるＨＮＯ３の含有量の質量百分率が６９％）を脱イオン水に溶解し、１００ｋｇの酸溶液を得、次に該酸溶液にステップ（Ａ）で製作された３００ｇのテクスチャリング添加剤を加え、テクスチャリング液を調製するステップと、
（Ｃ）多結晶シリコン電池ウェハをテクスチャリング液にディッピングして表面をテクスチャリングし、テクスチャリング温度を１２℃とし、テクスチャリング時間を１００ｓとするステップと、
を利用した多結晶シリコンウェハのテクスチャリング方法である。
【００１９】
図１は、本実施例３で得られた多結晶シリコンウェハ表面のテクスチャリング面の走査型電子顕微鏡平面写真を示しており、図から分かるように、テクスチャリングした後多結晶シリコンウェハの表面に微孔型の微細構造テクスチャリング面が形成されており、テクスチャリング面の分布が比較的均一である。
【００２０】
以上に述べたのは本発明の好ましい実施形態に過ぎず、当業者にとって、本発明の技術原理から逸脱しない限り、多数の変形可能であるが、これら変形も本発明の保護範囲に含まれる。前記百分率は特に断りが無い限り質量百分率である。
【図１】
2016531835.tif 000003
【国際調査報告】
2016531835.tif 000004
2016531835.tif 000005
2016531835.tif 000006
2016531835.tif 000007
2016531835.tif 000008
2016531835.tif 000009